(57)【要約】前記発明は、胃腸管において分解される、および／または吸収されにくい薬剤または生体活性分子の選択的結腸送達のための医薬形態を言及する。この系は、活性成分からなるコアならびにプロテアーゼ阻害剤層および／または吸収エンハンサー層を含み、前記コアは、胃腸管に存在する生物学的流体と接触すると膨張および／または溶解および／または分解するポリマーによりこれらの層から分離しており、ポリマー層の厚さに応じて、阻害剤および／またはプロモーターに対して薬剤の放出を調節することができる。【特許請求の範囲】
【請求項１】
ａ）胃腸管において酵素分解に感受性のあるおよび／または吸収されにくい薬剤を、場合により薬学的に許容される賦形剤と混合して含有するコアと、
ｂ）胃腸管において生物学的流体と接触すると膨張および／または溶解および／または分解するポリマーまたはポリマーの混合物からなる内側層と、
ｃ）結合ポリマーまたは他の薬学的に許容される賦形剤と場合により混合された、プロテアーゼ阻害剤および／または吸収エンハンサーからなる中間層と、
ｄ）層ｂ）を形成するポリマーまたはポリマーの混合物と同一または異なることができる、胃腸管において生物学的流体と接触すると膨張および／または溶解および／または分解するポリマーまたはポリマーの混合物からなる外側層と、
場合により
ｅ）胃耐性ポリマーからなる外側層と
を含み、
層ｂ）が、１０から１３５０μｍの厚さであり、
層ｃ）が、１０から１０００μｍの厚さであり、
層ｄ）が、１５０から１５００μｍの厚さである
経口投与用の固形医薬形態。
【請求項２】
内側層ｂ）が１５０から４５０μｍの厚さである、請求項１に記載の医薬形態。
【請求項３】
中間層ｃ）が１０から３００μｍの厚さである、請求項１または２に記載の医薬形態。
【請求項４】
外側層ｄ）が２００から１０００μｍの厚さである、請求項１から３のいずれか一項に記載の医薬形態。
【請求項５】
活性成分が、胃腸管において酵素分解に感受性のあるおよび／または吸収されにくいペプチド、タンパク質または活性成分である、請求項１から４のいずれか一項に記載の医薬形態。
【請求項６】
タンパク質がインスリンである、請求項５に記載の医薬形態。
【請求項７】
プロテアーゼ阻害剤がメシル酸カモスタットである、請求項１から６のいずれか一項に記載の医薬形態。
【請求項８】
吸収エンハンサーがグリココール酸ナトリウムである、請求項１から７のいずれか一項に記載の医薬形態。
【請求項９】
内側層が、ヒドロキシプロピルメチルセルロースおよびポリエチレングリコール４００の混合物を含む、請求項１から８のいずれか一項に記載の医薬形態。
【発明の詳細な説明】
【技術分野】
【０００１】
目的の分野
本発明は、胃腸管において分解される、および／または吸収されにくい薬剤または生体活性分子、特にペプチドおよびタンパク質の選択的結腸送達のための医薬投与形態に関する。
【背景技術】
【０００２】
発明の背景
薬剤の部位特異的放出（site-directed release）のための経口製剤を都合良く使用して、胃腸管に存在する酵素による分解プロセスを受ける薬剤の投与を可能にすることができる。結腸は、消化酵素の存在が小腸と比較して限定されているので、これらの薬剤の吸収にとってより好ましい環境を提供する。それにもかかわらず、適切な薬理学的応答を得るため、特にタンパク質およびペプチドを扱う場合には、製剤はプロテアーゼ阻害剤および／または吸収プロモーターも含むべきである。
【０００３】
これらの前提に基づいて、Katsumaら（Int. J. Pharm. 307、156-162 2006）は、最近、プロテアーゼ阻害剤としてメシル酸カモスタット、ならびに吸収プロモーターとしてグリココール酸ナトリウム、ラウリル硫酸ナトリウムおよびＥＤＴＡ二ナトリウムを含有するインスリン結腸放出系を記載し、イヌにおいて実施されたインビボ研究では、そのような系は、佐剤を含まない系と比較して増強された低血糖効果を誘発した。
【０００４】
ＵＳ2004/0185107は、活性成分をプロテアーゼ阻害剤および／または吸収プロモーターと共に同時に放出することができる侵食性ポリマーマトリックスを含む経口医薬投与形態に言及し、タンパク質ならびにプロモーターおよび／または阻害剤の放出をプログラムできない系に対する数多くの利点を主張している。
【０００５】
一方、何人かの著者（Dorkoosh F. A.ら、J. Contr. Rel. 71、307-318 2001）は、小腸において薬剤の放出の前にプロテアーゼ阻害剤および／または吸収プロモーターを放出することができる生体接着性ポリマーを含む系に関連する、いわゆる「二重相時間放出プロフィール」の概念を紹介した。特に、ポリマーが膨張している間に、したがってペプチドを放出する前に、プロテアーゼ活性を抑制し、上皮特性を変更する可能性が主張されている。
【０００６】
しかし、そのような系は、大腸と比べてタンパク質および／またはペプチドの吸収にとってはるかに好ましくない部位であることが実証されている小腸において放出するように設計されている。更に、複雑な製造に起因して、そのような系は、工業的な規模拡大の見通しが乏しい。
【０００７】
一方、ＥＰ0572942に記載されている装置は、有機溶媒の使用を回避する、したがって規模拡大性の利点を示す実験規模の工業器具により実施される技術を使用して、タンパク質を含む薬剤を結腸において放出することができる（Serratoni M.ら、Proceed. Int'l Symp. Control. Rel. Bioact. Mater. 34, 749 2007）。ＥＰ0572942によると、この系は、
ａ）薬学的に許容される賦形剤と場合により混合される活性成分を含有するコア、
ｂ）コアに含有される活性成分の放出をｐＨ非依存様式で遅延させる親水性の侵食性ポリマーを含む中間コーティング層、
ｃ）その溶解が中間層の侵食過程を誘発する外側層、
を含み、
中間層は、コアに対する重量増が１０から３００％であるように適用される。
【０００８】
文献において、他の文書には、下記に簡潔に記載される本発明の分野に関係するものは、何もまたは無視できるほどわずかしか見出すことができない。
【０００９】
ＷＯ2004/05/602は、酸性ｐＨ値で不溶性のポリマーからなり、タンパク質薬剤をプロテアーゼ阻害剤と共に含有する外側胃耐性（gastroresistant）コーティングを備えた製剤を記載している。しかし、上記の製剤は、プログラムされた時間に活性成分および佐剤の放出を遅延できる構成成分を含まないので、時間依存性放出のために設計されてはいない。この製剤は、結腸送達のためにも、時間依存性結腸送達のためにも意図されていない。
【００１０】
ＵＳ2002/004495は、酸性ｐＨ値で可溶性であるｐＨ依存性溶解性を有するポリマーにより、および腸の遠位に存在する腸内細菌による選択的分解に感受性のある外側糖層によりコーティングされた薬剤含有コアを含む、結腸送達のために設計された系を記載する。糖層の分解は、有機酸の形成をもたらし、その下のｐＨ依存性層の溶解を引き起こす。したがって、選択的結腸放出は、結腸微生物叢の特定の分布を利用することによって達成される。前記文書は、時間依存性放出またはそのような目的を達成するための膨張性の親水性ポリマー使用について何も言及していない。更に、保持された薬剤に対して佐剤（酵素阻害剤／吸収プロモーター）の放出を調節する可能性について何も言及していない。
【００１１】
ＷＯ03/059330は、心血管疾患の治療が意図されている多層系を開示している。コアに含有されている薬剤はタンパク質ではない。コアを取り囲むコーティング層により保持される分子は、タンパク質分解酵素を阻害することが意図されているが、そのような酵素は胃腸管において阻害されず、その阻害は経口投与薬の安定性を保つことが目的ではない。この文書に記載されている製剤は、コアの中にタンパク質薬剤もコーティング層に保持された腸消化性プロテアーゼ阻害剤も全く含有しない。
【００１２】
ＵＳ2007/0172525は、２型糖尿病の治療が意図される医薬製剤を報告している。遅い放出のために設計されたコアは、非タンパク質薬剤、特に、ビグアナイドの分類に属するメトホルミンを含有する。ジペプチジルペプチダーゼ４（ＤＰＰ４）阻害剤ファミリーに属する第２の活性成分は、外側コーティング層において見出される。ビグアナイドとＤＰＰ４阻害剤のいずれも薬剤分類は経口低血糖薬である。これは、酵素の阻害が経口投与薬剤の腸安定性を増加させる戦略を構成しない、別の事例である。
【００１３】
ＵＳ4 101 650は、関連する浮揚特性により可能となる胃滞留延長のために設計されたミニカプセルからなる、胃および十二指腸潰瘍の治療が意図される製剤を記載する。そのようなミニカプセルは、重炭酸ナトリウムの顆粒、水性媒質に急速に溶解しうるフィルムコーティングおよびペプスタチンを含有する周囲層を含む。重炭酸ナトリウムと酸性水性媒質との接触により単位の中に生成される二酸化炭素によって、それらは胃内容物表面に浮揚し、したがって、従来の製剤と比較してより長い時間胃の中に捕捉される。胃内腔に放出されたペプスタチンは、食品タンパク質の消化に関与するプロテアーゼであるペプシンを阻害するが、ここでも、同時投与薬剤の安定性を改善することが目的ではなく、特定の治療効果を生じることが目的である。
【００１４】
ＵＳ2005/026608は、２型糖尿病の治療においてＤＰＰ４阻害剤を放出する系を言及する。そのような系は、薬剤が存在しないプラセボコア、第１封止層、活性ＤＰＰ４阻害剤を含有する活性層および外側封止層を含む。２つの封止層は、本発明者たちが錠剤賦形剤との接触により誘導されうると仮定する分解から薬剤を保護することがもっぱら意図されている。
【００１５】
ＷＯ03/0395118は、ニコチンまたはその誘導体の多様な延長放出組成物を記載している。系のために提案されている可能な構成うち、例１に記載されているものは、外側層から始まって内側層へ、口腔内の薬剤吸収に好ましい値のｐＨを緩衝することが意図される重炭酸ナトリウムを含有する第１層（層１）、封止機能（「物理的障壁」）を有する第２層（層２）、薬剤の中間放出製剤を含有する第３層（層３）および最後に薬剤も含有するが延長放出のために設計されているコア（層４）を含む。コアは、腸の遠位における部位選択的放出が有益である活性分子を全く含有していない。更に、保持された薬剤の放出の開始を遅延できるコーティングは存在しない。
【００１６】
ＥＰ0 636 366は、ＨＰＭＣからなるが薬剤放出の時間を変更するのに適していない厚さを有する保護膜としてもっぱら適用される「オーバーコート」層を定時しうる、薬剤、すなわちアヘン性鎮痛薬の延長放出用の多層系を開示する。
【００１７】
ＵＳ4 579 730は、インスリンを、吸収プロモーターおよびプロテアーゼ阻害剤などの佐剤と同時に経口投与することが意図される製剤を記載する。いずれの場合においても、その発明は、薬剤放出の時間を遅延させること、または優先的な結腸放出を可能にすることが意図される構造要素について何ら言及していない。
【先行技術文献】
【特許文献】
【００１８】
【特許文献１】ＵＳ2004/0185107
【特許文献２】ＥＰ0572942
【特許文献３】ＷＯ2004/05/602
【特許文献４】ＵＳ2002/004495
【特許文献５】ＷＯ03/059330
【特許文献６】ＵＳ2007/0172525
【特許文献７】ＵＳ4 101 650
【特許文献８】ＵＳ2005/026608
【特許文献９】ＷＯ03/0395118
【特許文献１０】ＥＰ0 636 366
【特許文献１１】ＵＳ4 579 730
【非特許文献】
【００１９】
【非特許文献１】Katsumaら、Int. J. Pharm. 307、156-162 2006
【非特許文献２】Dorkoosh F. A.ら、J. Contr. Rel. 71、307-318 2001
【非特許文献３】Serratoni M.ら、Proceed. Int'l Symp. Control. Rel. Bioact. Mater. 34, 749 2007
【発明の概要】
【発明が解決しようとする課題】
【００２０】
発明の説明
水性流体と接触したときに膨張および／または溶解および／または分解するポリマーの層により、前記阻害剤および／またはプロモーターを含有する層から活性成分含有コアを分離することによって、コアに含有される活性成分の放出の前に、阻害剤および／またはプロモーターの放出を達成することが可能であることが今や見出された。プロテアーゼ阻害剤および／または吸収エンハンサーの放出から活性成分の放出までの時間の経過を、介在ポリマー層の厚さの関数としてプログラムすることができ、したがって、プロテアーゼ阻害剤および／または吸収エンハンサーが薬剤の前に放出されるため、タンパク質分解酵素が既に阻害され、薬剤が放出されたときには腸上皮が既に変更されているので、結腸における薬剤吸収は改善される。
【００２１】
したがって本発明は、
ａ）胃腸管において酵素分解に感受性のあるおよび／または吸収されにくい薬剤を含有するコアと、
ｂ）胃腸管において生物学的流体と接触すると膨張および／または溶解および／または分解するポリマーまたはポリマーの混合物からなる内側層と、
ｃ）結合ポリマーまたは他の薬学的に許容される賦形剤と場合により混合された、プロテアーゼ阻害剤および／または吸収エンハンサーからなる中間層と、
ｄ）層ｂ）を形成するポリマーまたはポリマーの混合物と同一または異なることができる、胃腸管において生物学的流体と接触すると膨張および／または溶解および／または分解するポリマーまたはポリマーの混合物からなる外側層と、
場合により
ｅ）胃耐性ポリマーからなる外側層と
を含み、
層ｂ）の厚さが、１０から１３５０μｍ、好ましくは１５０から４５０μｍの範囲であり、
層ｃ）の厚さが、１０から１０００μｍ、好ましくは１０から３００μｍの範囲であり、そして層ｄ）の厚さが、１５０から１５００μｍ、好ましくは２００から１０００μｍの範囲である
図１に概略的に示されている経口投与固形医薬形態を言及する。
【００２２】
前記阻害剤および／またはエンハンサーに対する活性成分の放出において観察される遅延は、層ｂ）の厚さに正比例することが証明されている。
【００２３】
コアに含有されている活性成分は、ペプチドまたはタンパク質、例えばインスリン、バソプレシンおよび類似体、カルシトニン、エンケファリン、シクロスポリン、オキシトシン、卵胞刺激ホルモン（ＦＳＨ）、黄体形成ホルモン（ＬＨ）、スーパーオキシドジムスターゼ（superoxydodismutase）、インターロイキン１２（ＩＬ−１２）、インターフェロン、コロニー刺激因子（ＣＳＦ）、腫瘍壊死因子（ＴＮＦ）、ゴナドトロピン放出ホルモン（ＧｎＲＨ）アンタゴニスト、セツキシマブ、ベバシズマブなどのモノクローナル抗体から、また、胃腸酵素と接触したときに分解する他の非タンパク質薬剤、例えばクロルプロマジン、エチニルエストラジオール、フルラゼパムおよびロラゼパムからなることができる。コアは、一般に、活性成分の特性、投与形態の種類およびコアに期待される放出特性に従って選択された、Remingtonの第21版またはHandbook of Excipients第5版、A. H. Kibbe編、Washington, DC、2000に記載されているものなどの薬学的に許容される賦形剤とブレンドされた活性成分の錠剤からなる。コアは、カプセル、ミニ錠剤およびペレットからなることもできる。
【００２４】
層ｂ）およびｄ）に含まれるポリマーは、下記から選択される：
１．親水性の膨張性および／または侵食性ポリマー、例えばセルロース誘導体、例はメチルセルロース（ＭＣ）、カルボキシメチルセルロース（ＣＭＣ）、ヒドロキシエチルセルロース（ＨＥＣ）、ヒドロキシプロピルメチルセルロース（ＨＰＭＣ）、ヒドロキシプロピルセルロース（ＨＰＣ）；
２．腸微生物叢により分解される天然の親水性ポリマー、例えばグアーガム、デキストラン、ペクチン酸塩、アルギン酸塩、ヒアルロン酸塩、ラクツロース、アミロース、アミロペクチン、セロビオース、フルクトオリゴ糖、キトサン、シクロデキストリンおよびコンドロイチン硫酸；
３．合成の親水性ポリマー、例えばポリビニルアルコール、ポリエチレングリコール、ポリビニルポリピロリドン、アクリルポリマー、例えばポリカルボフィル、カーボポール、メテクリル酸のコポリマー、例えばＥｕｄｒａｇｉｔ  ＲＬ、Ｅｕｄｒａｇｉｔ  ＲＳ、Ｅｕｄｒａｇｉｔ  ＦＳ、Ｅｕｄｒａｇｉｔ  Ｓ、Ｅｕｄｒａｇｉｔ  Ｌ、Ｅｕｄｒａｇｉｔ  ＮＥ。
【００２５】
更に、ポリマー層は、ステアリン酸マグネシウム、ベヘン酸グリセリル、ステアリン酸、二酸化チタンおよびタルクなどの、例えばHandbook of Excipients第5版、A. H. Kibbe編、Washington, DC、2000に示されているものから選択される１つまたは複数の薬学的に許容される賦形剤を含有することができる。
【００２６】
層ｃ）において見出すことができるプロテアーゼ阻害剤は、アミノ酸ならびにアルファーアミノボロン酸誘導体（ボロロイシン（boroleucine）、ボロアラニン（boroalanine）およびボロバリン（borovaline））、Ｎ−アセチルシステインおよびペプスタチルグルタミン酸（pepstatylglutamic acid）などのこれらの類似体；ペプチドならびにバシトラシン、ペプスタチン、アンチパイン、ロイペプチン、キモスタチン、エラタチナール（elastatinal）、ホスホラミドン、ベスタチン、ピューロマイシンおよびアマスタチン、オボムコイド、ボーマンバーク阻害剤（ＢＢＩ）、１，１０−フェナントロリンなどの誘導体；有機リン阻害剤（ジ−イソプロピルフルオロホスフェート、フェニルメチルスルホニルフルオリド）、１，２，３，４−テトラヒドロ−１−ナフトエートメタンスルホネート（ＦＫ−４４８）、メシル酸カモスタット、メシル酸ガベキセート、メシル酸ナファモスタット、ｐ−ヒドロキシ水銀安息香酸などの非アミノ酸構造を有する分子；グリココール酸ナトリウム、デオキシコール酸ナトリウム、タウロデオキシコール酸ナトリウム（sodium taurodeoxycholate）などの胆汁酸塩；エチレンジアミン四酢酸（ＥＤＴＡ）、ジエチレントリアミン五酢酸、（ＤＴＰＡ）、ＥＧＴＡ（エチレングリコール四酢酸）およびヒドロキシキノリンなどの錯化剤から選択することができる。層ｃ）に含有することができる吸収プロモーターは、グリココール酸ナトリウム、グリコデオキシコール酸ナトリウム（sodium glycodeoxycholate）、デオキシコール酸ナトリウム、タウロデオキシコール酸ナトリウムなどの胆汁酸塩；タウロジヒドロ−フシジン酸ナトリウム（sodium taurodihydro-fusidate）、グリコジヒドロ−フシジン酸ナトリウム（sodium glycodihydro-fusidate）などのジヒドロフシジン酸塩（dihydro-fusidates）；ポリオキシエチレンアルキルエステル、ポリオキシエチレンアルキルエステル、ラウリル硫酸ナトリウム、ジオクチルナトリウムスルホスクシネート、Ｎ−ラウリル−ベータ−Ｄ−マルトピラノシドなどの界面活性剤；ＥＤＴＡ、ＤＴＰＡ、ＥＧＴＡなどの錯化剤；ドコサヘキサン酸、エイコサペンタン酸、カプリン酸およびサリチレートなどの脂肪酸のうちから選択される。結合物質は、セルロース誘導体（例えば、ヒドロキシプロピルメチルセルロース、ナトリウムカルボキシメチルセルロース）、ガム、デンプン、ゼラチン、ポリビニルポリピロリドンおよび多様な分子量のポリエチレングリコールのうちから選択することができる。
【００２７】
図１の層ｂ）およびｄ）の適用に用いられる技術は、例えばフィルムコーティングにより実施することができ、それによってポリマーまたはポリマー混合物の水溶液がコアに適用される。プロテアーゼ阻害剤および／または吸収エンハンサーからなる中間層ｃ）は、プロテアーゼ阻害剤および／または吸収エンハンサー、ならびに場合により結合物質または他の薬学的に許容される賦形剤を含有する水溶液を適用するフィルムコーティングにより、既にコーティングされているコアに適用することができる。
【００２８】
最後に、胃耐性層ｅ）は、一般に、フィルムコーティングにより適用することができる、メタクリル酸（例えば、Ｅｕｄｒａｇｉｔ  Ｌ、Ｅｕｄｒａｇｉｔ  ＦＳ；好ましくはＥｕｄｒａｇｉｔ  Ｌ３０Ｄ５５）のコポリマーまたは酢酸フタル酸セルロース（ＣＡＰ）などの、ｐＨ依存性の溶解性を有するポリマーを含む。
【００２９】
以下の実験のセクションにおいて更に詳細に説明される本発明の例示的な実施態様において、活性成分はアセトアミノフェンであり、プロテアーゼ阻害剤はメシル酸カモスタットであり、内側および外側ポリマー層ｂ）およびｄ）は、それぞれ、ヒドロプロピルメチルセルロースおよびポリエチレングリコールを含む。
【００３０】
上記の方法の他に、本発明に関連する製剤を、二重圧縮、粉末積層またはRemingtonのThe Science and Practice of Pharmacy第20版、Baltimore、MD、Lippincott Williams&Wilkins、2000に記載されているもの、ならびにLieberman, HA.およびLachman L.編、New York and Basil, Marcel Dekker, Inc.、１９８０に記載されているものなどの他の方法により調製することもできる。
【００３１】
図の説明
図１：本発明による送達系の概要：コアａ）；内部層ｂ）；プロテアーゼ阻害剤および／または吸収エンハンサーを含有する中間層ｃ）；外部層ｄ）；胃耐性層ｅ）。
【００３２】
図２（ａ−ｃ）−６（ａ−ｃ）：厚さの異なる層ｂ）およびｄ）を有する、アセトアミノフェンおよびメシル酸カモスタットを含有する系からの放出プロフィール（脱イオン水８００ｍｌ、３７±０．５℃、３１サイクル／分、ｎ＝３）。
【図面の簡単な説明】
【００３３】
【図１】本発明による送達系の概要を示す図である。
【図２】例１の放出プロフィールを示す図である。
【図３】例２の放出プロフィールを示す図である。
【図４】例３の放出プロフィールを示す図である。
【図５】例４の放出プロフィールを示す図である。
【図６】例５の放出プロフィールを示す図である。
【００３４】
実験セクション 
材料および方法
図１の親水性層ｂ）およびｄ）は、ＨＰＭＣ（８％ｗ／ｗ）およびＰＥＧ４００（０．８％ｗ／ｗ）の水溶液をコアに適用する、流動床または回転皿における上面噴霧フィルムコーティングにより得た。メシル酸カモスタットを含む中間層ｃ）は、内部親水性層を備えたコアにプロテアーゼ阻害剤およびＰＥＧ４００の水溶液を適用する、流動床におけるフィルムコーティングにより適用した。
【００３５】
流動床フィルムコーティングに用いたプロセスパラメーターを下記に示す：入口空気温度５８から６０℃；出口空気温度３６から３８℃；入口空気フラップ開口４０から４５％；ノズル直径１．２ｍｍ；噴霧圧３．５から４．０バール。コーティングプロセスの間、適切な粘度を維持するために４０℃の一定温度に保持されている溶液を、ネオプレン管（内径約４．０ｍｍ）を有する蠕動ポンプ（ＶＲＸ  ８８、Ｖｅｒｄｅｒ  ＧｍｂＨ、Ｄ）により二方向噴霧器まで送った。
【００３６】
回転皿におけるフィルムコーティングに用いたプロセスパラメーターを下記に示す：循環空気温度６５℃；コアの温度３８から４０℃；噴霧器圧０．４から０．６バール；ノズル直径１．２ｍｍ；噴霧器とコアの間隔８．５ｃｍ；噴霧／非噴霧比３０秒−１０秒；噴霧速度０．５ｇ／分；皿回転速度３０ｒｐｍ。
【００３７】
得られた系を、重量、高さおよび直径について特徴決定した。適用層の厚さを以下のように計算した：
厚さ＝（ａ／２＋ｂ／２）／２（ここで、ａは直径の変化であり、そしてｂは、高さの変化である）。
【００３８】
インビトロ放出プロフィールを、European Pharmacopoeia第6版の崩壊試験装置により実施する溶解試験によって評価した。溶解媒質は、３７±０．５℃に保持した脱イオン水（８００ｍｌ）であった。全ての放出試験を３回繰り返した。
【００３９】
アセトアミノフェンおよびメシル酸カモスタットを含有する系の調製
例１．アセトアミノフェンおよびメシル酸カモスタット（５ｍｇ）を含有する系の調製−内側親水性層ｂ）の厚さ：１５８μｍ；中間層ｃ）の厚さ：６０μｍ；外側親水性層ｄ）の厚さ：５４６μｍ。
【００４０】
コア錠剤を、アセトアミノフェン（８０％ｗ／ｗ）、ポリビニルポリピロリドン（２％ｗ／ｗ）、微晶質セルロース（１２．５％ｗ／ｗ）、カルボキシメチルデンプンナトリウム（sodium carboxymethylstarch）−Ｅｘｐｌｏｔａｂ（４．５％ｗ／ｗ）、ステアリン酸マグネシウム（０．５％ｗ／ｗ）およびコロイドシリカ（０．５％ｗ／ｗ）を含有する粉末混合物の直接圧縮によって得た。
【００４１】
コアを、ＰＥＧ４００（０．８％ｗ／ｗ）を含有する低粘度ＨＰＭＣ水溶液（Ｍｅｔｈｏｃｅｌ  Ｅ５０、８％ｗ／ｗ）により、出発基材に対して１３％の重量増（厚さ１５８μｍ）が達成されるまで、上面噴霧流動床においてコーティングした。これらの系を、錠剤１個あたり５ｍｇのメシル酸カモスタットを装填するために、ＰＥＧ４００（０．３％ｗ／ｗ）を含有するメシル酸カモスタット水溶液（３．３％ｗ／ｗ）により回転皿において更にコーティングし、次に、出発錠剤に対して総コーティング厚の８００μｍにほぼ対応する１００％の重量増を得るまで、親水性ポリマーの同じ水溶液により上面噴霧流動床において最後のコーティングプロセスに付した。
【００４２】
放出プロフィールを図２ａ〜ｃにおいて報告する。
【００４３】
そのような系は、アセトアミノフェンの放出の２０分前に、メシル酸カモスタットの放出を生じた。２つの放出ステップ間の時間差は、厚さが１５８μｍの内側親水性層ｂ）の存在に起因する。
【００４４】
例２．アセトアミノフェンおよびメシル酸カモスタット（５ｍｇ）を含有する系の調製−内側親水性層ｂ）の厚さ：２４８μｍ；中間層ｃ）の厚さ：８３μｍ；外側親水性層ｄ）の厚さ：４４１μｍ。
【００４５】
コア錠剤を、アセトアミノフェン（８０％ｗ／ｗ）、ポリビニルポリピロリドン（２％ｗ／ｗ）、微晶質セルロース（１２．５％ｗ／ｗ）、カルボキシメチルデンプンナトリウム−Ｅｘｐｌｏｔａｂ（４．５％ｗ／ｗ）、ステアリン酸マグネシウム（０．５％ｗ／ｗ）およびコロイドシリカ（０．５％ｗ／ｗ）を含有する粉末混合物の直接圧縮によって得た。
【００４６】
コアを、ＰＥＧ４００（０．８％ｗ／ｗ）を含有する低粘度ＨＰＭＣ水溶液（Ｍｅｔｈｏｃｅｌ  Ｅ５０、８％ｗ／ｗ）により、出発基材に対して２５％の重量増（厚さ２４８μｍ）が達成されるまで、このように上面噴霧流動床においてコーティングした。得られた系を、続いて、錠剤１個あたり５ｍｇのメシル酸カモスタットを装填するために、ＰＥＧ４００（０．３％ｗ／ｗ）を含有するメシル酸カモスタット水溶液（３．３％ｗ／ｗ）により回転皿においてコーティングし、次に、出発錠剤に対して総コーティング厚の８００μｍにほぼ対応する１００％の重量増を得るまで、親水性ポリマーの同じ水溶液により上面噴霧流動床において最後のコーティングプロセスに付した。
【００４７】
放出プロフィールを図３ａ−ｃにおいて報告する。
【００４８】
そのような系は、アセトアミノフェンの放出の３３分前に、メシル酸カモスタットの放出を生じた。２つの放出ステップ間の時間差は、厚さが２４８μｍの内側親水性層ｂ）の存在に起因する。
【００４９】
例３．アセトアミノフェンおよびメシル酸カモスタット（５ｍｇ）を含有する系の調製−内側親水性層ｂ）の厚さ：４３４μｍ；中間層ｃ）の厚さ：６６μｍ；外側親水性層ｄ）の厚さ：２８３μｍ。
【００５０】
コア錠剤を、アセトアミノフェン（８０％ｗ／ｗ）、ポリビニルポリピロリドン（２％ｗ／ｗ）、微晶質セルロース（１２．５％ｗ／ｗ）、カルボキシメチルデンプンナトリウム−Ｅｘｐｌｏｔａｂ（４．５％ｗ／ｗ）、ステアリン酸マグネシウム（０．５％ｗ／ｗ）およびコロイドシリカ（０．５％ｗ／ｗ）を含有する粉末混合物の直接圧縮によって得た。
【００５１】
コアを、ＰＥＧ４００（０．８％ｗ／ｗ）を含有する低粘度ＨＰＭＣ水溶液（Ｍｅｔｈｏｃｅｌ  Ｅ５０、８％ｗ／ｗ）により、出発基材に対して５０％の重量増（厚さ４３４μｍ）が達成されるまで、このように上面噴霧流動床においてコーティングした。得られた系を、続いて、錠剤１個あたり５ｍｇのメシル酸カモスタットを装填するために、ＰＥＧ４００（０．３％ｗ／ｗ）を含有するメシル酸カモスタット水溶液（３．３％ｗ／ｗ）により回転皿においてコーティングし、次に、出発錠剤に対して総コーティング厚の８００μｍにほぼ対応する１００％の重量増を得るまで、親水性ポリマーの同じ水溶液により上面噴霧流動床において最後のコーティングプロセスに付した。
【００５２】
放出プロフィールを図４ａ〜ｃにおいて報告する。
【００５３】
そのような系は、アセトアミノフェンの放出の７５分前に、メシル酸カモスタットの放出を生じた。２つの放出ステップ間の時間差は、厚さが４３４μｍの内側親水性層ｂ）の存在に起因する。
【００５４】
例４．アセトアミノフェンおよびメシル酸カモスタット（１０ｍｇ）を含有する系の調製−内側親水性層ｂ）の厚さ：１５８μｍ；中間層ｃ）の厚さ：１０７μｍ；外側親水性層ｄ）の厚さ：５２７μｍ。
【００５５】
コア錠剤を、アセトアミノフェン（８０％ｗ／ｗ）、ポリビニルポリピロリドン（２％ｗ／ｗ）、微晶質セルロース（１２．５％ｗ／ｗ）、カルボキシメチルデンプンナトリウム−Ｅｘｐｌｏｔａｂ（４．５％ｗ／ｗ）、ステアリン酸マグネシウム（０．５％ｗ／ｗ）およびコロイドシリカ（０．５％ｗ／ｗ）を含有する粉末混合物の直接圧縮によって得た。
【００５６】
コアを、ＰＥＧ４００（０．８％ｗ／ｗ）を含有する低粘度ＨＰＭＣ水溶液（Ｍｅｔｈｏｃｅｌ  Ｅ５０、８％ｗ／ｗ）により、出発基材に対して１３％の重量増（厚さ１５８μｍ）が達成されるまで、このように上面噴霧流動床においてコーティングした。得られた系を、続いて、錠剤１個あたり１０ｍｇのメシル酸カモスタットを装填するために、ＰＥＧ４００（０．７％ｗ／ｗ）を含有するメシル酸カモスタット水溶液（６．６％ｗ／ｗ）により回転皿においてコーティングし、次に、出発錠剤に対して、総コーティング厚の８００μｍにほぼ対応する１００％の重量増を得るまで、親水性ポリマーの同じ水溶液により上面噴霧流動床において最後のコーティングプロセスに付した。
【００５７】
放出プロフィールを図５ａ〜ｃにおいて報告する。
【００５８】
そのような系は、アセトアミノフェンの放出の２０分前に、メシル酸カモスタットの放出を生じた。２つの放出ステップ間の時間差は、厚さが１５８μｍの内側親水性層ｂ）の存在に起因する。
【００５９】
例５．アセトアミノフェンおよびメシル酸カモスタット（１ｍｇ）を含有する系の調製−内側親水性層ｂ）の厚さ：２４８μｍ；中間層ｃ）の厚さ：２０μｍ；外側親水性層ｄ）の厚さ：４９４μｍ。
【００６０】
コア錠剤を、アセトアミノフェン（８０％ｗ／ｗ）、ポリビニルポリピロリドン（２％ｗ／ｗ）、微晶質セルロース（１２．５％ｗ／ｗ）、カルボキシメチルデンプンナトリウム−Ｅｘｐｌｏｔａｂ（４．５％ｗ／ｗ）、ステアリン酸マグネシウム（０．５％ｗ／ｗ）およびコロイドシリカ（０．５％ｗ／ｗ）を含有する粉末混合物の直接圧縮によって得た。
【００６１】
コアを、ＰＥＧ４００（０．８％ｗ／ｗ）を含有する低粘度ＨＰＭＣ水溶液（Ｍｅｔｈｏｃｅｌ  Ｅ５０、８％ｗ／ｗ）により、出発基材に対して２５％の重量増（厚さ２４８μｍ）が達成されるまで、このように上面噴霧流動床においてコーティングした。得られた系を、続いて、錠剤１個あたり１ｍｇのメシル酸カモスタットを装填するために、ＰＥＧ４００（０．３％ｗ／ｗ）を含有するメシル酸カモスタット水溶液（３．３％ｗ／ｗ）により回転皿においてコーティングし、次に、出発錠剤に対して、総コーティング厚の８００μｍにほぼ対応する１００％の重量増を得るまで、親水性ポリマーの同じ水溶液により上面噴霧流動床において最後のコーティングプロセスに付した。
【００６２】
放出プロフィールを図６ａ〜ｃにおいて報告する。
【００６３】
そのような系は、アセトアミノフェンの放出の３３分前に、メシル酸カモスタットの放出を生じた。２つの放出ステップ間の時間差は、厚さが２４８μｍの内側親水性層ｂ）の存在に起因する。
【図１】
2011528344.tif 000002
【図２】
2011528344.tif 000003
【図３】
2011528344.tif 000004
【図４】
2011528344.tif 000005
【図５】
2011528344.tif 000006
【図６】
2011528344.tif 000007
【国際調査報告】
2011528344.tif 000008
2011528344.tif 000009
2011528344.tif 000010
2011528344.tif 000011